(57)【要約】本発明は，２０週間後の生分解率が６０％以下であること，及び／又は，８５％の空気湿度で４週間後のＥｕｒｏｔｉｕｍ  ｒｕｂｒｕｍに対する感受性が，２以下の評価値（note）であることを特徴とするセルロース繊維に関する。【特許請求の範囲】
【請求項１】
２０週間後の生分解率が６０％以下であることを特徴とする，セルロース繊維。
【請求項２】
２０週間後の生分解率が４０％以下であることを特徴とする，請求項１に記載のセルロース繊維。
【請求項３】
２０週間後の生分解率が３０％以下であることを特徴とする，請求項２に記載のセルロース繊維。
【請求項４】
８５％の空気湿度で４週間後のＥｕｒｏｔｉｕｍ  ｒｕｂｒｕｍに対する感受性が，２以下の評価値（note）であることを特徴とする，セルロース繊維。
【請求項５】
８５％の空気湿度で４週間後のＥｕｒｏｔｉｕｍ  ｒｕｂｒｕｍに対する感受性が，１以下の評価値（note）であることを特徴とする，請求項４に記載のセルロース繊維。
【請求項６】
前記セルロース繊維は，リヨセル（Lyocell）型の繊維であることを特徴とする，請求項１〜５のいずれかに記載のセルロース繊維。
【請求項７】
前記セルロース繊維は，抗微生物物質から根本的に遊離されている（basically free from）ことを特徴とする，請求項１〜６のいずれかに記載のセルロース繊維。
【請求項８】
糸，布，メリヤス生地，不織布およびその他の織物製品の製造のための，請求項１〜７のいずれかに記載のセルロース繊維の用途。
【請求項９】
家庭用織物のためのよこ糸（filling fibre）としての請求項８に記載の用途。
【請求項１０】
請求項１〜８のいずれかに記載のセルロース繊維を含む，例えば家庭用織物のような織物製品。
【請求項１１】
少なくとも１０質量％の量のセルロース系材料を含む，請求項１０に記載の織物製品。
【請求項１２】
前記セルロース系材料は，請求項１〜８のいずれかに記載のセルロース繊維を３０〜１００質量％含むことを特徴とする，請求項１１に記載の織物製品。
【請求項１３】
生物活性製品としての請求項１０〜１２のいずれかに記載の織物製品の用途。
【発明の詳細な説明】
【技術分野】
【０００１】
本発明は，カビ（moulds）に対する感受性が減少するとともに，生分解性が減少したセルロース繊維に関する。
【背景技術】
【０００２】
添加剤によってセルロース繊維に抗微生物性を付与することが知られている。ＵＳ３，２９６，０００によれば，制菌性を達成するために，３，４，４´−トリクロロカルバニリドを用いてビスコース繊維を改質することが知られている。
【０００３】
ＥＰ−Ａ  ０  ７２８  ８５５には，様々な属性（origins）を有する繊維，とりわけ，脱臭性を有するセルロース繊維の製造が記載されている。この文献によれば，光触媒，特に酸化チタン（ＴｉＯ２）が使用されている。さらに，吸着剤が，４価の金属のリン酸塩および２価の金属の水酸化物の形態で使用されている。さらに，ＥＰ−Ａ  ０  ７２８  ８５５には，脱臭効果を有する物質に加えて，金属成分（例えば，銀，銅または亜鉛）を，抗微生物成分として使用してもよいことが記載されている。
【０００４】
１９９３年に（株）東レリサーチセンターにより作成された市場調査書「機能性繊維−日本における流行と製品開発（Functional Fibers−Trends and Product Development in Japan）」によれば，抗細菌性および臭気低下性（antibacterial
and odour-reducing properties）を示すといわれているビスコース繊維としては，「ＣＥＬＦＲＥＳＨ」，「ＰＣ  Ｒａｙｏｎ」，「ＣＥＬＢＥＬ」および「ＣＥＬＣＬＥＡＮ」というブランド名で知られているものがある。
【０００５】
繊維「ＣＥＬＦＲＥＳＨ」の場合には，約３０％の量の活性炭がビスコースに添加されている。繊維「ＰＣ  Ｒａｙｏｎ」の場合には，金属フタロシアニン誘導体がビスコースに添加されている。繊維「ＣＥＬＢＥＬ」および「ＣＥＬＣＬＥＡＮ」に関しては，後処理工程中に，すでに防止された繊維に金属イオンが加えられる。
【０００６】
しかしながら，活性炭や金属成分の使用は，以下のような欠点を有する。すなわち，これらの成分は，例えば，上記引用した市場調査書から明らかになるように，染色され，それ故，結果として得られる繊維の白色度に悪影響を有する。特に，セルロース系繊維の製造のための，いわゆるリヨセル（Lyocell）工程においては，すなわち，多くの金属成分は，セルロース溶液の安定性を低下させる，という追加の問題が起こる。
【０００７】
再生セルロース繊維に脱臭性及び／又は殺カビ性もしくは制菌性をそれぞれ与えるために，キトサンを使用することは，例えば，ＵＳ−Ａ  ５，３２０，９０３またはＰＣＴ−ＷＯ  ９４／０９１９２により知られている。さらに，繊維や織物製品に，抗微生物剤を使用することが知られている。
【０００８】
添加剤または仕上剤の欠点は，例えば，製造された製品を洗浄する際に，アレルギー反応により，または，環境への開放のために起こり得る毒性および生態学的な影響にある。
【０００９】
高い空気湿度を示す環境では，寝具，特に，ベッドリネンおよび枕のよこ糸において，微生物，特にカビの成長が促進される。それらのカビはまた，ダニに対する栄養の素を生成する。それ故，殺生性を有することに加えて，皮膚に優しい（skin-compatible）セルロース系繊維に対する要求が未だに存在する。
【発明の開示】
【００１０】
本発明は，（以下に記載された土中埋没試験に従って測定された）２０週間後の生分解率が６０％以下であることを特徴とするセルロース繊維を提供する。好ましくは，本発明によるセルロース繊維は，２０週間後の生分解率が４０％以下であり，特に好ましくは，２０週間後の生分解率が３０％以下である。
【００１１】
さらに，本発明は，８５％の空気湿度で４週間後のＥｕｒｏｔｉｕｍ  ｒｕｂｒｕｍに対する感受性が，２以下の評価値（note）である（以下に記載された試験に従って測定された，３つの測定値の平均値）ことを特徴とするセルロース繊維を提供する。特に好ましくは，８５％の空気湿度で４週間後のＥｕｒｏｔｉｕｍ  ｒｕｂｒｕｍに対する感受性が，１以下の評価値（note）である。
【００１２】
好ましくは，本発明によるセルロース繊維は，上に示した生分解率および上に示したＥｕｒｏｔｉｕｍ  ｒｕｂｒｕｍに対する感受性の評価値をともに示す。
【００１３】
本発明によるセルロース繊維は，好ましくは，リヨセル（Lyocell）型の繊維であることを特徴とする。
【００１４】
さらに，本発明によるセルロース繊維は，好ましくは，抗微生物物質から根本的に遊離されていることを特徴とする。「根本的に遊離されている（basically free from）」とは，繊維が，いかなる追加の抗微生物剤も含んでいないということを意味している。かかる抗微生物剤は，各製造工程の正常状態の結果としての繊維中に含まれ，抗微生物活性を示す可能性もある物質から分離されている。
【００１５】
驚くべきことに，リヨセル繊維の場合には，例えば，綿やビスコース繊維などの他のセルロース系繊維に比べ，微生物の成長が遅らされるか，あるいは妨げられるということがわかってきている。
【００１６】
溶剤紡糸工程では，セルロースは，誘導体を形成せずに，直接有機溶媒中に溶解され，その溶液が紡糸される。そのような繊維はまた，「溶剤紡糸」または「リヨセル」繊維として言及される。「リヨセル」は，ＢＩＳＦＡ（人口繊維の標準化のための国際事務局）により割り当てられた一般名称である。「リヨセル」は，誘導体を形成することなくセルロースを有機溶媒中に溶解させ，乾燥−湿潤紡糸（dry-wet spinning）工程または溶解−吹込（melt-blown）工程により上記溶液から繊維を押出すことにより製造されるセルロース繊維である。有機溶媒は，これにより有機化合物と水との混合物になると理解される。現在では，Ｎ−メチルモノホリン−Ｎ−オキサイドが，商業規模における有機溶媒として使用されている。
【００１７】
上記工程においては，セルロースの溶液は，通常，二次成形用具によって押し出され，この二次成形用具によって成形される。成形された溶液は，空隙を通って沈殿槽に入れられる。この沈殿槽においては，成形された物（body）が溶液を沈殿させることにより得られる。成形された物は，洗浄され，選択的にさらなる処理工程の後に乾燥される。リヨセル繊維の製造工程は，例えば，ＵＳ−Ａ  ４，２４６，２２１に記載されている。リヨセル繊維は，高い引張り強さ，高い湿潤弾性率および高い引掛け強さによって特徴付けられる。
【００１８】
本発明はまた，糸，布，メリヤス生地，不織布およびその他の織物製品の製造のための，本発明によるセルロース繊維の用途に関する。特に，本発明は，例えば，毛布，枕，家具，マットレス，タオル，ベッドリネンのような家庭用織物の構成材料，特に，毛布，枕，マットレスおよび家具における「よこ糸」の繊維としての，本発明による繊維の用途に関する。
【００１９】
さらに，本発明は，本発明によるセルロース繊維を含む，例えば家庭用織物などの織物製品に関する。
【００２０】
好ましくは，本発明による織物製品は，少なくとも１０質量％の量のセルロース系材料を含む。家具の場合には，含まれるセルロース系材料の量は，家具の一部の織物部品（カバーなど）に関係する。
【００２１】
好ましくは，織物製品中のセルロース系材料は，本発明によるセルロース繊維を３０〜１００質量％含む。
【００２２】
本発明によるセルロース繊維を含む織物製品は，特に，生物活性製品に好適である。
【００２３】
本発明の目的によれば，「生物活性」は，微生物の成長を遅らせるか，あるいは妨げるものであると理解される。
【００２４】
本発明によるセルロース繊維のカビ，ダニおよびこれに類するものに対する耐性によって，これらの栄養の素が欠乏することになる。それ故，本発明による織物製品はまた，特に，抗ダニ製品としても好適である。
【実施例】
【００２５】
（生分解性）
リヨセル繊維（ＣＬＹ）を，土中埋没試験（soil-burying test）により，綿（ＢＷ）およびビスコース繊維（ＣＶ）と比較した。例えばＢＷやＣＶのような他のセルロース繊維と比べて，リヨセル繊維は，明らかに遅れた分解挙動または生物活性をそれぞれ示した。
【００２６】
（土中埋没試験）
約１ｇのカードされた空気乾燥した不織布（約６×６ｃｍ）を合成繊維の粗いメッシュの袋（かや）中に入れ，接着テープで密封した。
【００２７】
サンプルは，容器（約１００×２０×１５ｃｍのフラワーボックス）中に入れられた園芸用の土（Ｓｐｅｚｉａｌ  Ｈｕｍｕｓ，Ｍｅｓｓｒｓ．  Ｇａｒｔｅｎｈｉｌｆｅ  ＧｍｂＨ  ４０３０  Ｌｉｎｚ）の中央に埋められた。そして，サンプルは，室温（２０〜２５℃）で暗所に設置された。土は，水道水で灌注（irrigation）することにより湿潤状態を維持した。所定時間経過後，サンプルを掘り出した後，乾燥および秤量を行った。観察している間を通して，分解因子は，光学的な検出と同様に，重量検出により決定された。
その結果を次の表に示した。
【００２８】
【表１】
2005537407.tif 000002
【００２９】
「ＳＩ」により示されたリヨセル繊維は，シリコンを含むリヨセル繊維である。
【００３０】
６．７ｄｔｅｘの力価を有するビスコース繊維を，同様の６．７ｄｔｅｘの力価を有するリヨセル繊維と比較にした場合には，２０週間後の分解率において，４０〜５０％の差が現れた。
リヨセル繊維の生分解率は，ビスコースの生分解率よりも５０％低く，ＢＷの生分解率よりも８０％低いことがわかった。
【００３１】
（繊維のカビに対する感受性の試験）
以下に記載された試験は，ＥＭＰＡ（Ｅｉｄｇｅｎｏｓｓｉｓｃｈｅ  Ｍａｔｅｒｉａｌｐｒｕｆｕｎｇｓｕｎｄ  Ｆｏｒｓｃｈｕｎｇｓａｎｓｔａｌｔ）で行われた。
その試験は，規則ＣＥＮ／ＴＣ２４８／ＷＧ１３／Ｄｏｃ  Ｎ  １４２−Ｍｅｔｈｏｄ  Ａ２に従って行われた。すなわち，この試験においては，カビ菌類「Ｅｕｒｏｔｉｕｍ  ｒｕｂｒｕｍ」の成長を，室温，かつ，７５，８５および１００％の空気湿度で観察した。
【００３２】
湿潤室中の湿度は，７５％ではＮａＣｌにより，８５％ではＫＣｌにより，９５％超では水により調整された。
【００３３】
Ｅｕｒｏｔｉｕｍ  ｒｕｂｒｕｍ  ＥＭＰＡ  ６３３は，全般的に，１０６／ｍｌの胞子密度となるように接種された菌類として使用された。
サンプルにおける菌類の成長を以下のダイアグラムにより評価した。
【００３４】
【表２】
2005537407.tif 000003
【００３５】
以下の表からわかるように，リヨセル繊維は，８５％の空気湿度で４週間後において，ビスコース繊維と比べて明らかに菌類の成長を抑制していることを示している。
【００３６】
【表３】
2005537407.tif 000004
【手続補正書】
【提出日】平成16年7月7日(2004.7.7)
【手続補正１】
【補正対象書類名】特許請求の範囲
【補正対象項目名】全文
【補正方法】変更
【補正の内容】
【特許請求の範囲】
【請求項１】
２０週間後の生分解率が６０％以下であり，かつ，前記セルロース繊維は，抗微生物物質から根本的に遊離されている（basically free from）ことを特徴とする，セルロース繊維。
【請求項２】
２０週間後の生分解率が４０％以下であることを特徴とする，請求項１に記載のセルロース繊維。
【請求項３】
２０週間後の生分解率が３０％以下であることを特徴とする，請求項２に記載のセルロース繊維。
【請求項４】
８５％の空気湿度で４週間後のＥｕｒｏｔｉｕｍ  ｒｕｂｒｕｍに対する感受性が，２以下の評価値（note）であることを特徴とする，セルロース繊維。
【請求項５】
８５％の空気湿度で４週間後のＥｕｒｏｔｉｕｍ  ｒｕｂｒｕｍに対する感受性が，１以下の評価値（note）であることを特徴とする，請求項４に記載のセルロース繊維。
【請求項６】
前記セルロース繊維は，リヨセル（Lyocell）型の繊維であることを特徴とする，請求項１〜５のいずれかに記載のセルロース繊維。
【請求項７】
糸，布，メリヤス生地，不織布およびその他の織物製品の製造のための，請求項１〜６のいずれかに記載のセルロース繊維の用途。
【請求項８】
家庭用織物のためのよこ糸（filling fibre）としての請求項７に記載の用途。
【請求項９】
請求項１〜６のいずれかに記載のセルロース繊維を含む，例えば家庭用織物のような織物製品。
【請求項１０】
少なくとも１０質量％の量のセルロース系材料を含む，請求項９に記載の織物製品。
【請求項１１】
前記セルロース系材料は，請求項１〜８のいずれかに記載のセルロース繊維を３０〜１００質量％含むことを特徴とする，請求項１１に記載の織物製品。
【請求項１２】
生物活性製品としての請求項９〜１１のいずれかに記載の織物製品の用途。
【国際調査報告】
2005537407.tif 000005
2005537407.tif 000006
2005537407.tif 000007
2005537407.tif 000008
2005537407.tif 000009
2005537407.tif 000010